Керамический пигмент
CERAMIC PIGMENT

Изобретение относится к составам керамических пигментов, которые могут быть использованы для декорирования фарфоровых, фаянсовых и стеклянных изделий.
2
3
2
3
Известен керамический пигмент, содержащий, мас. %: GaO 51,96-57,96; СаО 9,96-11,96; SmO 32,08-36,08 [1].
2
3
Задачей изобретения является снижение расхода GaO в составе пигмента при обеспечении его щелочестойкости.
2
3
2
3
2
3
2
3
Технический результат достигается тем, что керамический пигмент, включающий GaO, СаО, SmO, дополнительно содержит MgO при следующем соотношении компонентов, мас. %: GaO 42,0-46,0; СаО 10,0-12,0; SmO 30,0-34,0; MgO 12,0-14,0.
Составы керамического пигмента приведены в таблице.
Взвешенные в необходимых количествах сырьевые компоненты измельчают, смешивают и помещают в печь, где подвергают термообработке при 1100°C с выдержкой 1 ч. После чего массу охлаждают и размалывают до прохождения через сетку №0065.
Пигмент имеет коричневато-желтый цвет.
Источники информации
SU 1313816, C03C 1/04, 1987.